(57)【特許請求の範囲】
【請求項１】
光吸収性磁性体粒子と、光反射性非磁性体粒子の二成分を画像形成素子として油性分散媒中に分散した分散液をマイクロカプセルに封入して基板上に配列し、基板外部より印加する磁場によって前記油性分散媒中の前記二成分を前記マイクロカプセル内においてその位置を上下に移動させて、白色上に黒色の文字または像を、あるいは黒色上に白色の文字または像を形成し、または消去することを特徴とするマイクロカプセル磁気泳動ディスプレーにおいて、
前記マイクロカプセルに封入した分散液が次の性質と特徴を備えたことを特徴とするマイクロカプセル磁気泳動ディスプレー。
（１）前記油性分散媒が引火点７０℃以上であり、１５℃における体積密度が０．７５〜０．９１ｇ／ｃｍ３であり、４０℃における動粘度が７ｍｍ２／ｓ以下である一種または数種の混合油状液体である。
（２）上記（１）の油性分散媒は、ＨＬＢ値が５．０以下の常温下で液状である非イオン界面活性剤を０．５〜８．０重量％を含有せしめたものである。
（３）前記分散液の画像形成素子分散後の体積密度が、画像形成素子である光吸収性磁性体と光反射性非磁性体の双方の混合粒子を用いて１．０〜１．２ｇ／ｃｍ３に調整されたものである。
【請求項２】
前記油性分散媒がノルマルパラフィン類、イソパラフィン類、ナフテン類の一種または数種の混合物であることを特徴とする請求項１に記載のマイクロカプセル磁気泳動ディスプレー。
【発明の詳細な説明】
【技術分野】
【０００１】
本発明はマイクロカプセル磁気泳動ディスプレーに関する。
【背景技術】
【０００２】
マイクロカプセル磁気泳動ディスプレーは、本願出願人が出願した特許文献１および２をもとに開発商品化されて今日に至った。
【０００３】
特許文献３はマイクロカプセル内の分散媒として低沸点溶媒と高沸点溶媒を組み合わせて、それぞれの沸点範囲と粘度が規定され、それにより印字および消去速度が速く、安定で鮮明な文字、画像が得られ、耐久性に優れていると称する開示である。
【０００４】
特許文献４は、マイクロカプセル内の分散媒の低沸点溶媒と高沸点溶媒の混合使用に加えて、白色顔料と磁性粒子の粒径が同程度であること、分散媒に対する磁性粒子と白色顔料の添加比率範囲および磁性粒子に対する白色顔料の比率範囲の記載があり、マイクロカプセルの平均粒径を小さくした薄型シートとして、従来の印字はディスプレー表面側から行い、消去は裏面側から行っていたのに対し、この文献記載の薄型シートにおいては、印字、消去の双方とも、ディスプレーの表面側から行えるように改良したとの開示である。
【０００５】
特許文献５は、マイクロカプセル内の分散媒の低沸点溶媒と高沸点溶媒の混合使用に加えて、磁性粒子の粒径範囲および混合比範囲を規定し、上消し可能とする開示がある。
【０００６】
特許文献６は、磁極を異なる色に着色して色分けした微小磁性体を内包した磁気反転表示媒体であるが、磁性粒子をマイクロカプセルに内包するということにおいて類似する技術であり、内包される微小磁性体の粒径分布とマイクロカプセルの内径の比、マイクロカプセルの外径範囲、粒度分布の開示がある。
【特許文献１】特開平０２−１４６０８２号公報
【特許文献２】特開平０４−２３３５８１号公報
【特許文献３】特開平１０−１９７９０８号公報
【特許文献４】特開２００１−８３９１１号公報
【特許文献５】特開２００３−１９５３６５号公報
【特許文献６】特開２００６−２２７５２１号公報
【発明の開示】
【発明が解決しようとする課題】
【０００７】
従来、マイクロカプセル磁気泳動ディスプレーのマイクロカプセル内包液の分散媒として高沸点溶媒で１５℃における体積密度が０．９１〜１．１０ｇ／ｃｍ３の分散媒が好適と考えられていた。分散媒の粘度を下方に調整してマイクロカプセル内での磁性体、比磁性体双方の粒子の可動スピードの向上を目的として前記の体積密度より低い溶媒を混合配合することもあったが、マイクロカプセル内包液の体積密度の最適正下限は１．０ｇ／ｃｍ３と考えられていた。
【０００８】
マイクロカプセル内包液の体積密度が１．０ｇ／ｃｍ３以下であってもマイクロカプセルの形成は可能であるが、体積密度が低いため、マイクロカプセル形成工程中の油滴または形成過程にあるマイクロカプセルが浮上し易く、気／液界面域に達すると、油滴または形成過程にあるマイクロカプセルに壊れが生じて、量産時の収率低下を来すことがある。
【０００９】
特許文献３、４、５はいずれもマイクロカプセル内包液の分散媒に低沸点と高沸点の溶媒を組み合わせて使用しているが、低沸点の溶媒は引火の危険性や有機溶媒の蒸気の吸入などによる中毒の危険性があり、また生産施設においては防爆設備や有機溶媒回収・処理施設の設置を要し、また生産設備に対する安全対策だけではなく、最終製品にそのような有害物質が含まれることは、エンドユーザーにも被害が及ぶ危険性があることから問題視されている。
【００１０】
高沸点溶媒についてもフタル酸エステルやアジピン酸ビス（２−エチルヘキシル）などは環境ホルモンの疑いから化学物質管理促進法の第一種指定化学物質となっており、また、マイクロカプセル化溶媒として多用されてきた日石ハイゾールＳＡＳ−２９６（新日本石油（株）社製）の成分は化学物質の審査および製造等の規制に関する法律（化審法）の第二種および第三種監視物質に指定されといるものであって、難分解性であり環境に及ぼす影響が懸念されている。
【００１１】
以上のような状況において、マイクロカプセル磁気泳動ディスプレーに用いる分散媒には安全で無害または低毒性、かつ量産収率の高い分散媒の調達と、入手可能な分散媒の物性の調整技術を追求して適正原材料化する研究が望まれている。
【００１２】
特許文献２では、マイクロカプセルの最小粒径を１００μｍと規定しているが粒径が小さくなるにつれ、個々のマイクロカプセルの上部と底部の距離が短縮されることから磁性体および非磁性体の隠蔽力が不足することになり、ディスプレー表面に表れる印字と背景のカラーコントラストが不十分となる結果を招来することから、従来はマイクロカプセルの粒径の下限を１００μｍにせざるを得なかった。
【００１３】
特許文献４では、マイクロカプセルの粒径をさらに小さく３０〜１７０μｍと規定しているが、この粒径ではマイクロカプセルの上部と底部の距離はさらに狭隘となるため底部に存在する磁性体または非磁性体層のカラーを、上部にある非磁性体または磁性体層で隠蔽することが困難となり、ディスプレーの表面はグレーカラーの濃淡とならざるを得ない。しかるに、この特許ではこの隠蔽力の決定的な不足を補う手段が開示されていない。
【００１４】
同じ特許文献４では、印字と消去の何れも表面側から印加する磁場によって行うことが可能であると開示されているが、この発明によってディスプレーの表面側に形成される文字を同じ表面側から消去すべき磁場を印加すると印字形成のために凝集していた光吸収性磁性体粒子の凝集が解け、拡散するためその下地にある光反射性非磁性体粒子層と混然と混ざり合う結果、ディスプレー表面側からみるとグレーカラーとなり、消去面と称する状態にはなり得ない。即ちこの発明では、表面側から印字を消去するときに印加する磁場によって、磁性体粒子が広く拡散される結果、白色と黒色が混ざり合い、ディスプレー面がグレー化してしまう課題を解決するための手段は示されていない。
【００１５】
特許文献４の発明では、この発明は実施例に限定されるのもではないとする常套文言でその発明の技術的範囲の拡大を図っており、また、この発明の実施例で開示しているマイクロカプセル内包液の成分も、またその配合割合も特許文献３と全く同一であるにも拘わらず、単にマイクロカプセルの粒径を小さくすることによって、完成後のマイクロカプセル磁気泳動ディスプレーシートの薄型化の課題が解決されたかの如く記載しているが、前述のごとくマイクロカプセル内包液の構成に何等の技術的変更が加えられていない限り、特許文献４のマイクロカプセル磁気泳動ディスプレーシートは、特許文献３で得られるディスプレーよりも、マイクロカプセルの粒径をさらに小さくしたことに相当する分だけ、その品質即ち白色と黒色が相互に隠蔽して白色度、黒色度を鮮明化する能力はさらに低下していることは自明であり、この発明が求めている効果は達成されていない。
【００１６】
以上に説明したように、特許文献４は、単にマイクロカプセルの粒径を小さくすることによってディスプレーシートの厚みを薄型に仕上げる課題を解決できたかのごとく述べているが、その実は単にマイクロカプセルの粒子径を小さくしただけでは、ディスプレーの印字の質（光吸収性磁性体粒子と光反射性非磁性体粒子が相互の隠蔽力によって形成した印字を鮮明化する）を犠牲にせざるを得ず、ディスプレーシートの薄型化の課題の解決にはほど遠いものである。
【００１７】
本発明は、マイクロカプセル内包液の分散媒の選択肢を増やすとともに、より安全性の高い分散媒を使用可能にすると同時に性能の優れたマイクロカプセルを高収率で生産でききるようにし、コントラスト、耐久性、安全性及び生産性に優れたマイクロカプセル磁気泳動ディスプレーを得ることを目的とする。
【課題を解決するための手段】
【００１８】
上記の目的を達成するため、請求項１に記載の発明は、光吸収性磁性体粒子と、光反射性非磁性体粒子の二成分を画像形成素子として油性分散媒中に分散した分散液をマイクロカプセルに封入して基板上に配列し、基板外部より印加する磁場によって前記油性分散媒中の前記二成分を前記マイクロカプセル内においてその位置を上下に移動させて、白色上に黒色の文字または像を、あるいは黒色上に白色の文字または像を形成し、または消去することを特徴とするマイクロカプセル磁気泳動ディスプレーにおいて、前記マイクロカプセルに封入した分散液が（１）前記油性分散媒が引火点７０℃以上であり、１５℃における体積密度が０．７５〜０．９１ｇ／ｃｍ３であり、４０℃における動粘度が７ｍｍ２／ｓ以下である一種または数種の混合油状液体であり、（２）上記（１）の油性分散媒は、ＨＬＢ値が５．０以下の常温下で液状である非イオン界面活性剤を０．５〜８．０重量％を含有せしめたものであり、（３）前記分散液の画像形成素子分散後の体積密度が、画像形成素子である光吸収性磁性体と光反射性非磁性体の双方の混合粒子を用いて１．０〜１．２ｇ／ｃｍ３に調整された、ことを特徴とする。
【００１９】
請求項２に記載の発明は、請求項１に記載の、前記油性分散媒がノルマルパラフィン類、イソパラフィン類、ナフテン類の一種または数種の混合物であることを特徴とする。
【発明の効果】
【００２２】
上記構成の本発明によれば、体積密度の低い物性の分散媒を用いても高収率のマイクロカプセルが製造可能となり、分散媒の引火点、体積密度、動粘度以外にもマイクロカプセル磁気泳動ディスプレーの性能に関わる融点、屈折率などの選択肢が拡がりより安全性の高い分散媒が使用可能となり、従来よりもコントラスト、耐久性、安全性の優れたマイクロカプセル磁気泳動ディスプレーを得ることができる。
【００２３】
また、体積密度調整のために用いる固体粒子に本来文字形成を目的とする成分である光吸収性磁性体粒子と光反射性非磁性体粒子を併用することによって、体積密度の調整を目的とする固体粒子の添加に磁気泳動に寄与しない異物の添加量を最低限化することによってマイクロカプセルの粒径を小さくするときに不可避的に生じると考えられていた黒色／白色の鮮明度とカラーコントラストの低下を極限までに低減することができる。
【００２４】
即ち、カラーコントラストにおいては、従来のマイクロカプセル磁気泳動ディスプレーと同等の鮮明度を維持しながら、マイクロカプセルの粒径が小さくなることによって、ディスプレー面の平滑度、物理的な耐圧強度と印字画質に優れた薄型化の適性を具えたディスプレーを得ることができ、カードへの利用をはじめとする用途拡大が可能となる。
【発明を実施するための最良の形態】
【００２５】
以下は、本発明に係るマイクロカプセル磁気泳動ディスプレーの実施の形態を説明するが、本発明はこれに限定されるものではない。
【００２６】
本発明に係るマイクロカプセル磁気泳動ディスプレーは、光吸収性磁性体粒子と、光反射性非磁性体粒子の二成分を油性分散媒中に分散した分散液をマイクロカプセルに封入して基板上に配列し、基板外部より印加する磁場によって分散媒中の二成分をマイクロカプセル内においてその位置を上下に移動させて、白色上に黒色の文字または像を、あるいは黒色上に白色の文字または像を形成し、または消去することを特徴とするマイクロカプセル磁気泳動ディスプレーであって、マイクロカプセル内包液の組成は、引火点７０℃以上であり、１５℃における体積密度が０．７５〜０．９１ｇ／ｃｍ３であり、４０℃における動粘度が７ｍｍ２／Ｓ以下である一種または二種以上の混合物の分散媒と、ＨＬＢ値が５．０以下の常温下で液状の非イオン界面活性剤をマイクロカプセル内包液に対して０．５〜８．０重量％添加し、真比重が１．０を超える粒径０．１〜３０μｍの固体粒子をマイクロカプセル内包液の１５℃における体積密度が１．０〜１．２ｇ／ｃｍ３になるように添加調整し、更に必要に応じて、公知の光吸収性磁性体粒子と公知の光反射性非磁性体粒子および公知の沈降防止剤と、所望による各種添加剤などを配合して成る。
【００２７】
本発明に用いられる分散媒にあっては、は上記条件を満たすもので、すなわち消防法（危険物分類）危険物第四類第三石油類に属するもので規定の体積密度および動粘度範囲のものであり、溶剤、潤滑油、洗浄剤などとして市販されている脂肪族炭化水素、芳香族炭化水素、脂肪酸エステルなどが含まれる。
【００２８】
分散媒の１５℃における体積密度が０．９１ｇ／ｃｍ３を超えるときは、公知の方法によるマイクロカプセル化が可能であるが、その分散媒の４０℃における動粘度７ｍｍ２／ｓを超える場合、その分散媒を内包したマイクロカプセル内での光吸収性磁性体粒子の磁場印加時の可動性（磁気泳動スピード）は著しく低下する。
【００２９】
分散媒の選択に当たっては、その分子量が小さいものは、マイクロカプセル内に封入が困難なものもあるので注意が必要であり、透明性が高く、水不溶もしくは極めて難溶であり使用する界面活性剤と相溶する必要があることは言うまでもない。
【００３０】
分散媒としての安全性、マイクロカプセル磁気泳動ディスプレーの耐久性などのほかマイクロカプセル内での磁気泳動性の性能面からみて、ノルマルパラフィン類、イソパラフィン類、ナフテン類の一種または混合物の利用は特に好適である。
【００３１】
因みに特許文献６には、イソパラフィンが分散媒として好適であるとする開示があるが、特定の界面活性剤を用いてマイクロカプセルの形成性を補助したり、光吸収性磁性体粒子の可動性を改善することや、特定の固体粒子を添加して分散媒の体積密度を調整することによってマイクロカプセル化工程の収率を改善することを特徴とする本発明とはその技術分野が異なる。
【００３２】
特許文献６は、磁性体の比較的大きな粒子の一面と他面を異なったカラーに着色し、さらに両面にＮとＳの二磁極を与えてその磁性体をマクロカプセルに封入し平面状に配列してディスプレー面とし、その上・下面のうちのいずれか一面から磁場を加えることによってＮ極とＳ極を選択的に表面側に配向させて、その着色カラーによって文字をディスプレー表面上に形成することを特徴としているものであって、本発明のマイクロカプセル内の磁性体粒子が凝集して、文字を形成する磁気泳動ディスプレーと、その技術分野を異にする。また、この特許文献６によってマイクロカプセルに封入するＮ極とＳ極に着磁した磁性体のサイズは本願発明の磁性体粒子よりかなり大きくなり、マイクロカプセルの形成がより困難になり、磁性体を各マイクロカプセルに均一に封入する乳化分散方法など、その技術的に困難な課題を解決する手段については何も言及されていない。
【００３３】
本発明に使用する界面活性剤としては、ＨＬＢ値５．０以下の、常温下で液状である非イオン界面活性剤がある。非イオン界面活性剤としてソルビタントリオレエート、ソルビタンモノオレエート、ソルビタンセスキオレエート、グリセロールモノオレエートなどがあり、これらを単独もしくは混合して使用することもできる。またＨＬＢ値５．０を超えるものと混合しても、その混合物のＨＬＢ値が５．０以下であれば使用可能である。特にＨＬＢ値の低いソルビタントリオレエートは好適である。
【００３４】
イオン界面活性剤は水に溶けてイオンに解離してゼラチンマイクロカプセルの成膜の障害となるので不適である。ＨＬＢはＨｙｄｒｏｐｈｉｌｅ−Ｌｉｐｏｐｈｉｌｅ  Ｂａｌａｎｃｅの略で親水−親油のバランスを示すもので、ＨＬＢ値が大きくなるほど水溶性が増し、小さくなるほど油溶性を増す。
【００３５】
この界面活性剤にはいくつか重要な働きがあるが、まず分散媒中に光吸収性磁性体粒子、光反射性非磁性体粒子および体積密度調整のための固体粒子を分散するときの分散剤として働き、これら三種の固体粒子の安定した分散系をつくり出す。マイクロカプセル内の光吸収性磁性体粒子と光反射性非磁性体粒子および体積密度調整のための固体粒子の表面を界面活性剤分子で覆うことによって、マイクロカプセル内で各粒子の凝集・分散・移動が可逆的に、かつ早いスピードで行うための機能を果たしているのである。
【００３６】
常温で固体の界面活性剤はマイクロカプセル内包液の粘度上昇を起こしたり、マイクロカプセル化工程中の冷却により急激な粘度変化を引き起こす場合があるため使用を避けるべきであり、ＨＬＢ値５．０を上回る界面活性剤の使用は、マイクロカプセル化工程中に油滴の合一が起こり所望のマイクロカプセル粒径にならなかったり、マイクロカプセルの壁膜が形成されない場合もある。また、マイクロカプセル化ができてもその壁膜に内包粒子が取り込まれたり付着し磁気ディスプレーの機能を果たさないカプセルとなる場合などがある。
【００３７】
この界面活性剤の添加量がマイクロカプセル内包液に対し０．５重量％を下回る場合にもマイクロカプセル壁膜に内包粒子が付着しコントラストの低下や光吸収性磁性体粒子の可動性の悪化が起こり、逆に８．０重量％を上回ると、マイクロカプセル壁膜の強度低下が起こる。
【００３８】
本発明における界面活性剤の機能は多岐に亘る。まず、マイクロカプセルに内包される光吸収性磁性体粒子と光反射性非磁性体粒子二成分並びに、それに加えて体積密度調整のために添加される固体粒子が油性分散媒中に均一に分散するための分散剤として機能する。即ち、各粒子の表面に吸着して凝集を防ぎ、各粒子が分散媒中で磁気泳動可能な表面（界面）特性を与える。この場合、界面活性剤の分子は、粒子間の潤滑剤として働き、磁性体、非磁性体を含む固体粒子の分散媒中での可動性を良好に維持するように機能する。
【００３９】
つぎにマイクロカプセル製造時には、上記の固体粒子が分散されたマイクロカプセル内包液は、水の連続相のなかで攪拌・乳化され、マイクロカプセルに内包される所望サイズの液滴となり、連続相に懸濁された状態で親水性ポリマーのマイクロカプセル皮膜によって被包され、マイクロカプセルは完成する。この過程における界面活性剤の働きは、マイクロカプセル内包液滴の合一防止と分散されている各固体粒子が油滴から飛び出して連続相中に分離したり、界面に形成中のマイクロカプセルの壁膜中に入り込むことを防ぐ機能を果たしている。
【００４０】
本発明に用いられるマイクロカプセル内包液の体積密度調整のための固体粒子にあっては、粒径０．１〜３０μｍで生産媒体の連続相である水にもまた、分散媒にも溶解しない物質で、真比重１．０以上の無色透明から白色または淡黄色の物質が用いられる。分散媒を着色しカラー化する場合には、着色しようとする固体顔料粒子を使用することも可能である。
【００４１】
本発明に使用可能な固体粒子の一例としては、樹脂ビーズまたは粉砕物として、ポリメタクリル酸メチル、ポリアクリル酸エステル、シリコーン樹脂、エポキシ樹脂などが挙げられ、無機化合物として、酸化アルミニウム（アルミナ）、炭酸カルシウム、硫酸バリウムなどが挙げられ、鉱産物としてカオリン、ケイ砂、タルク、パーライトなどが挙げられる。
【００４２】
固体粒子の粒径が０．１μｍ以下のものは分散媒中での固体粒子の全表面積が増大するために粘度上昇を来たすことから使用不可である。また、３０μｍを超える固体粒子を用いると界面活性剤の存在下にも拘わらずその巨大粒径の固体粒子は分散媒中で沈降分離しやすくなり、均等分散に困難を来たす可能性がある。
【００４３】
固体粒子の粒径が規定の範囲にあっても、添加量が多くなると結果的に固体粒子の全表面積が大きくなりマイクロカプセル内包液の粘度が上昇し、界面活性剤の存在にも拘わらず、光吸収性磁性体粒子のマイクロカプセル内での可動性が著しく阻害されるため、使用する分散媒の体積密度に応じて固体粒子の真比重と粒径を選択すべきである。
【００４４】
体積密度調整のための固体粒子として、光吸収性磁性体粒子と光反射性非磁性体粒子の混合物を使用することもできることは前述したが、像形成機能をもつ固体粒子の増量になるので体積密度調整の目的と併用できることは、寧ろ望ましいことである。
【００４５】
固体粒子によるマイクロカプセル内包液の体積密度調整値が１．０ｇ／ｃｍ３を下回ると効果が低く不良なマイクロカプセルが多くなり量産時の収率の悪化等の問題が発生し、１．２ｇ／ｃｍ３を上回るとマイクロカプセルが沈降しやすくなるため、マイクロカプセル化工程中に沈殿凝集したり、ディスプレー作成のためバインダー等と混合した水系インク組成物にした場合に沈降分離しやすくなり、マイクロカプセル塗布層が均質になり難くかったり、塗布液中での沈降分離を防ぐため塗布液を高粘度にすると、その調液時に気泡が入りやすくなるなどの不具合が生じる。
【００４６】
１５℃における体積密度が０．９１ｇ／ｃｍ３を超える公知の分散媒を用いて、光吸収性磁性体粒子と光反射性非磁性粒子の混合物を増量した場合にも、像形成機能をもつ固体粒子が増えることから、マイクロカプセルの粒径を小さくしても白色度、黒色度、コントラストの低下をある程度低減することができるが、マイクロカプセル内包液の体積密度調整範囲内では効果が低く、体積密度調整範囲を超える場合は、上記問題が生じる。
【００４７】
本発明に用いられる光吸収性磁性体粒子にあっては、公知のもので良く粒径０．２〜数μｍの粒子が単独または混合して用いられる。一般的にマグネタイトが使用されることが多いが、大きめの粒子を混合したり、フェライト粒子や一部二酸化マンガンを含有するマグネタイトを混合することは光吸収性磁性体粒子の可動性と凝集を密にするために有効である。表面処理の有無については特に限定されない。
【００４８】
本発明に用いられる光反射性非磁性体粒子にあっては、公知のもので良く一般的に隠蔽力が高いルチル型二酸化チタンが使用されることが多い。市販の白色顔料としての二酸化チタンは平均粒径０．２〜０．４μｍのものがほとんどであり、入手しやすいこれらのものを使用でき、表面処理の有無、表面処理剤の種類については特に限定されない。
【００４９】
本発明に用いられる沈降防止剤は公知のもので良く、一般的に疎水化シリカナノ粒子が使用されることが多い。沈降防止剤の添加は、マイクロカプセル内包粒子の沈降を完全に防止する目的ではなく、沈降を遅らせることにあり沈殿凝集した粒子の再分散性を高める効果もある。
【００５０】
本発明のマイクロカプセル内包液には、使用する分散媒の性質などに応じて所望であれば各種添加剤を添加することができる。添加剤としては、酸化防止剤、消泡剤、帯電防止剤、染料、顔料、蛍光増白剤などが挙げられる。
【００５１】
上記配合したマイクロカプセル内包液は、公知の方法で分散、マイクロカプセルの形成、不溶化処理することができる。
【００５２】
ゼラチン皮膜に各種顔料を埋設しカラー化することも可能で、干渉色パール顔料を埋設すれば、黒色の画像部分のカラー化も可能である。
【００５３】
一般的には、マイクロカプセル分散液を必要に応じて分級、ｐＨ調整、脱水し水系インク組成物を作製する。また、得られたマイクロカプセルを乾燥粉体化し、紫外線硬化樹脂、電子線硬化樹脂、熱溶融樹脂などと混合しシート状に加工することも可能である。
【００５４】
水系インク組成物のバインダーとしては公知の水溶性高分子もしくは公知の樹脂エマルジョンを使用することができるが、バインダ−成分によってはマイクロカプセルから溶媒を抽出したり、マイクロカプセルに浸透し悪影響を与えるものもあるので注意が必要である。
【００５５】
水系インク組成物に染料や顔料を添加することによりカラー化することも可能である。水系インク組成物にゼラチンの可塑剤と成り得るグリセリン、ソルビトール、ヒアルロン酸ナトリウムなどを添加すると、乾燥後のゼラチン皮膜にも弾力性が付与されるため、耐圧強度を高めるために有効であると同時に静電気の帯電および放電時の影響も低減する。
【００５６】
塗布方法、非磁性体基板、乾燥または硬化方法については公知の方法、物質が使用できる。
【００５７】
非磁性体基板として表面に透明フィルムを用いる場合は、フィルムが厚いほどマイクロカプセルに対する耐圧強度は高まるが、フィルムが薄いほど磁気印字の際、マイクロカプセル内の光吸収性磁性体粒子の凝集が密になるため、黒色度と尖鋭度が高まる。前述の耐圧強度を高める方法を実施し、マイクロカプセル粒径が小さくなるほど表面の透明フィルムは、より薄いものが使用可能になり画質も向上する。
【００５８】
表面透明層の外側または内側または全体に染料や顔料を用いることによりカラー化することも可能で、干渉色パール顔料を用いれば、黒色の画像部分のカラー化も可能である。
【００５９】
非磁性体基板とバインダーの種類の組み合わせの選択によっては、非磁性体基板を取り外すことも可能である。
【００６０】
カードへの利用については完成したマイクロカプセル磁気ディスプレーを接着剤や粘着剤によりカードに貼る方法のほかに、積層されるカード基板の一部に直接、水系インク組成物を塗布、乾燥または硬化し、他の基板と熱ラミネート等の方法により一体化することもでき、積層されるカード基板の間に非磁性体基板を外したマイクロカプセル磁気ディスプレー層をはさみ、熱ラミネート等の方法により一体化することも可能である。
【００６１】
磁気泳動による文字や像の形成のための磁場印加ついても公知の方法で行えば良く、手書きであればペン状の磁石で印字可能で、ペン状磁石にスプリングが設置されているものがマイクロカプセルの圧壊防止に効果的である。ペン状磁石の太さや磁力は、マイクロカプセル磁気ディスプレーにおける光吸収性磁性体粒子の可動性に合わせて選択すれば良い。公知の電磁石磁気ヘッドによる文字や像の形成も可能で、マイクロカプセル磁気ディスプレーにおける光吸収性磁性体粒子の可動性に合わせて印加される電圧を調節、選択すれば良い。
【００６２】
消去についても公知の方法で行えば良く、片面多極着磁ゴム磁石によるマイクロカプセル磁気ディスプレーの裏面を走査する方法が一般的に用いられ、マイクロカプセル磁気ディスプレーにおける光吸収性磁性体粒子の可動性に合わせて磁力や磁石の幅を選択すれば良い。消去の際、片面多極着磁ゴム磁石の走査に応じてマイクロカプセル内で光吸収性磁性体粒子はマイクロカプセル内で回転運動をするため、着磁ピッチが細かい方が回転運動径が小さく消去性能が向上する。永久磁石や電磁石による消去も可能である。